(57)【要約】  本発明は、３Ｄプリンタ用光硬化型高分子組成物に関するものであり、ＵＶ硬化ポリウレタンオリゴマーと、光開始剤と、シランカップリング剤と、オリゴマーと、安定剤とを含む。前記３Ｄプリンタ用光硬化型高分子組成物によれば、熱的性質、強度、弾性率、および伸び率のような物理的特性に優れた３Ｄプリント出力物を製造することができ、また、３Ｄプリント出力物の使用によって元の形状が変形されても、形状復元が可能な３Ｄプリント出力物を製造し得る。【選択図】図１
2021524883.tif 000002
【特許請求の範囲】
【請求項１】
下記化学式１で表されるＵＶ硬化ポリウレタンオリゴマーと、
光開始剤と、
シランカップリング剤と、
オリゴマーと、
安定剤と、を含む３Ｄプリンタ用光硬化型高分子組成物：
【化１】
2021524883.tif 000019
【化２】
2021524883.tif 000020
ここで、
Ａは、前記化学式２で表される置換基であり、
＊は、結合される部分を意味し、
Ｒ１〜Ｒ８は互いに同一または異なり、それぞれ独立して置換または非置換の炭素数１〜２００のアルキレン基、置換または非置換の炭素数６〜２００のアリーレン基、置換または非置換の核原子数５〜２００のヘテロアリーレン基、および置換または非置換の炭素数３〜２００のシクロアルキレン基であり、
前記置換されたアルキレン基、置換されたアリーレン基、置換されたヘテロアリーレン基、および置換されたシクロアルキレン基は、水素、重水素、シアノ基、ニトロ基、ハロゲン基、ヒドロキシ基、炭素数１〜３０のアルキル基、炭素数１〜２０のシクロアルキル基、炭素数２〜３０のアルケニル基、炭素数２〜２４のアルキニル基、炭素数７〜３０のアラルキル基、炭素数６〜３０のアリール基、核原子数５〜６０のヘテロアリール基、炭素数６〜３０のヘテロアリールアルキル基、炭素数１〜３０のアルコキシ基、炭素数１〜３０のアルキルアミノ基、炭素数６〜３０のアリールアミノ基、炭素数６〜３０のアラルキルアミノ基、炭素数２〜２４のヘテロアリールアミノ基、炭素数１〜３０のアルキルシリル基、炭素数６〜３０のアリールシリル基、および炭素数６〜３０のアリールオキシ基からなる群より選択された１種以上の置換基で置換され、複数の置換基で置換される場合、これらは互いに同一または異なる。
【請求項２】
前記ＵＶ硬化ポリウレタンオリゴマーは、重量平均分子量１００００〜１００００００である、請求項１に記載の３Ｄプリンタ用光硬化型高分子組成物。
【請求項３】
前記光開始剤は、下記化学式４で表される化合物である、請求項１に記載の３Ｄプリンタ用光硬化型高分子組成物：
【化３】
2021524883.tif 000021
ここで、
Ｘ１は、Ｓ、ＯまたはＮ（Ｒ１１）であり、
Ｒ９〜Ｒ１１は互いに同一または異なり、それぞれ独立して水素、重水素、シアノ基、ニトロ基、ハロゲン基、ヒドロキシ基、置換または非置換の炭素数１〜３０のアルキル基および置換または非置換の炭素数３〜３０のシクロアルキル基であり、
前記置換されたアルキル基および置換されたシクロアルキル基は、水素、重水素、シアノ基、ニトロ基、ハロゲン基、ヒドロキシ基、炭素数１〜３０のアルキル基、炭素数１〜２０のシクロアルキル基、炭素数２〜３０のアルケニル基、炭素数２〜２４のアルキニル基、炭素数７〜３０のアラルキル基、炭素数６〜３０のアリール基、核原子数５〜６０のヘテロアリール基、炭素数６〜３０のヘテロアリールアルキル基、炭素数１〜３０のアルコキシ基、炭素数１〜３０のアルキルアミノ基、炭素数６〜３０のアリールアミノ基、炭素数６〜３０のアラルキルアミノ基、炭素数２〜２４のヘテロアリールアミノ基、炭素数１〜３０のアルキルシリル基、炭素数６〜３０のアリールシリル基、および炭素数６〜３０のアリールオキシ基からなる群より選択された１種以上の置換基で置換され、複数の置換基で置換される場合、これらは互いに同一または異なる。
【請求項４】
前記オリゴマーは、エポキシアクリレートオリゴマー、Ｈ１２ジアンジグリシジルエーテル（４，４’−（１−メチルエチリデン）ビス（シクロヘキサノール）、（クロロメチル）オキシランを有するポリマー）およびこれらの混合物からなる群より選択される、請求項１に記載の３Ｄプリンタ用光硬化型高分子組成物。
【請求項５】
前記安定剤は、２，６−ジ−ｔｅｒｔ−ブチル−ｐ−クレゾール、ジエチルエタノールアミン、トリヘキシルアミン、ヒンダードアミン、有機リン酸塩、ヒンダードフェノール、およびこれらの混合物からなる群より選択される、請求項１に記載の３Ｄプリンタ用光硬化型高分子組成物。
【請求項６】
前記３Ｄプリンタ用光硬化型高分子組成物は、ＵＶ硬化ポリウレタンオリゴマーを含み、
前記ＵＶ硬化ポリウレタンオリゴマー１００重量部に対して、
光開始剤１．５重量部〜１５重量部と、
シランカップリング剤０．１重量部〜１．５重量部と、
オリゴマー１５重量部〜４５重量部と、
安定剤０．１重量部〜２重量部とを含む、請求項１に記載の３Ｄプリンタ用光硬化型高分子組成物。
【発明の詳細な説明】
【技術分野】
【０００１】
本発明は、３Ｄプリンタ用光硬化型高分子組成物であり、より具体的には、３Ｄプリントに適用し得る形態の光硬化型高分子であり、これを利用して、３Ｄプリントすることにより、熱的性質、強度、弾性率、および伸び率のような物理的特性に優れ、形状復元が可能な３Ｄプリント出力物を製造し得る３Ｄプリンタ用光硬化型高分子組成物に関するものである。
【背景技術】
【０００２】
３Ｄプリンタは、物理的オブジェクトを３Ｄで形成するように構成される３Ｄプリントメカニズムを有する。このような３Ｄプリンタにおいて物理的オブジェクトを３Ｄに形成するようにする３Ｄプリント用インクとして、３Ｄプリント用樹脂組成物に関する研究が続けられている。
【０００３】
３Ｄプリントの利点は、一つの製品のみを生産する場合でも、生産コストが比較的少なくて済み、如何なる形状の製品でも自由に製作できるということにある。従来の模型製造技術では、まず金型（枠）を製作した後、金型を利用して製品を生産するため、一つの製品を作るためにかかるコストが非常に大きいが、３Ｄプリント技術は金型なしで原料を一層ずつ積層して製品を生産するため、多品種少量生産に非常に適している。
【０００４】
また、３Ｄプリント技術によれば、いかに複雑な形状の製品であっても簡単に生産可能なので、３Ｄプリント技術を利用して生産可能な製品の種類は、事実上無限であると言える。そのため、３Ｄプリント技術は、製造業、医療、ＩＴ分野など、多方面において技術のパラダイムを変えながら、産業革新を率いるものと期待されている。
【０００５】
３Ｄプリンタ用素材は、ＦＤＭ方式の場合、プリンタのノズル部においてスムーズな流れ性を示すための適切な融点と流動性を有する必要があり、露出部における押出後、出力物の変形防止のための早い凝固速度を有する必要がある。熱可塑性樹脂の中で、前記の特性を有し、現在最も一般的に使用されるフィラメント素材としては、ポリ乳酸（poly lactic acid）、ＡＢＳ（Acrylonitrile Butadiene Styrene）が主流であり、高耐熱性、高機能性素材としては、ＰＥＩ（Polyetherimide）、ＰＣ（Polycarbonate）などが用いられている。しかし、元来射出材料で作られる方式の素材とは物性特性に大差があるという限界があり、出力後には強度をさらに上げられる術は特にない。
【０００６】
３Ｄプリンタの一般的な素材の一つであるポリ乳酸は、トウモロコシのでんぷんから抽出した原料からなる環境にやさしい樹脂として、熱い食べ物を入れたり、子どもが口に入れたりしゃぶったりしても環境ホルモンはもちろん、重金属などの有害物質が検出されず、実生活に活用されるのに安定した特性を有している。
【０００７】
また、これは生分解性高分子として、使用中は一般のプラスチックと同等の特徴を有するが、廃棄の際、微生物により１００％生分解される利点を持っている。ポリ乳酸（poly lactic acid）は、このような人体や環境に無害な生分解特性により、最近ではプラスチック廃棄物問題と関連して関心を集めている。
【０００８】
しかし、前記利点を有するポリ乳酸（poly lactic acid）素材の場合、脆性が高いため耐衝撃性が弱く柔軟性が低いことから、玩具のように滑らかな触感や耐衝撃性が求められる産業用出力物への適用には限界があり、新たな素材の開発が持続的に求められている。ＦＤＭ方式では技術的な限界により精密パーツや高機能性パーツを製作し難い部分が存在するので、３Ｄプリンタ材料のうち、出力品質も良く製作速度も速いため産業用の専門３Ｄプリンタでよく使用される光硬化性樹脂として高分子ポリマー特性を有する材料の発明が必要である。
【０００９】
近年、３Ｄプリント技術は様々な医学分野で活用されており、従来の切削加工よりも製作時間、コスト、プロセスの面から非常に効率的である。しかし、前記に述べたように、従来のポリ乳酸のような３Ｄプリンタ用素材を用いる場合、出力物に対する物理的特性の限界のため、医学分野に適用するのが難しい問題があり、様々な医学分野に適用し得る光硬化型高分子３Ｄプリンタ用素材の開発が急務である。
【先行技術文献】
【特許文献】
【００１０】
【特許文献１】韓国登録特許第１０−１８３１８１９号公報
【発明の概要】
【発明が解決しようとする課題】
【００１１】
本発明の目的は、３Ｄプリンタ用光硬化型高分子組成物を提供することである。
【００１２】
本発明の他の目的は、熱的性質、強度、弾性率、および伸び率のような物理的特性に優れた３Ｄプリント出力物を製造し得る３Ｄプリンタ用光硬化型高分子組成物を提供するものである。
【００１３】
本発明のまた他の目的は、使用によって元の形状が変形されても、形状復元が可能な３Ｄプリント出力物を製造し得る３Ｄプリンタ用光硬化型高分子組成物に関するものである。
【課題を解決するための手段】
【００１４】
前記目的を達成するために、本発明の一実施例に係る３Ｄプリンタ用光硬化型高分子組成物は、下記化学式１で表されるＵＶ硬化ポリウレタンオリゴマーと、光開始剤と、シランカップリング剤と、オリゴマーと、安定剤と、を含み得る。
【００１５】
【化１】
2021524883.tif 000003
【化２】
2021524883.tif 000004
ここで、
Ａは、前記化学式２で表される置換基であり、
＊は、結合される部分を意味し、
Ｒ１〜Ｒ８は、互いに同一または異なり、それぞれ独立して置換または非置換の炭素数１〜２００のアルキレン基、置換または非置換の炭素数６〜２００のアリーレン基、置換または非置換の核原子数５〜２００のヘテロアリーレン基、および置換または非置換の炭素数３〜２００のシクロアルキレン基である。
【００１６】
前記置換されたアルキレン基、置換されたアリーレン基、置換されたヘテロアリーレン基、および置換されたシクロアルキレン基は、水素、重水素、シアノ基、ニトロ基、ハロゲン基、ヒドロキシ基、炭素数１〜３０のアルキル基、炭素数１〜２０のシクロアルキル基、炭素数２〜３０のアルケニル基、炭素数２〜２４のアルキニル基、炭素数７〜３０のアラルキル基、炭素数６〜３０のアリール基、核原子数５〜６０のヘテロアリール基、炭素数６〜３０のヘテロアリールアルキル基、炭素数１〜３０のアルコキシ基、炭素数１〜３０のアルキルアミノ基、炭素数６〜３０のアリールアミノ基、炭素数６〜３０のアラルキルアミノ基、炭素数２〜２４のヘテロアリールアミノ基、炭素数１〜３０のアルキルシリル基、炭素数６〜３０のアリールシリル基、および炭素数６〜３０のアリールオキシ基からなる群より選択された１種以上の置換基で置換され、複数の置換基で置換される場合、これらは互いに同一または異なる。
【００１７】
前記ＵＶ硬化ポリウレタンオリゴマーは、重量平均分子量１００００〜１００００００である。
【００１８】
前記光開始剤は、下記化学式４で表される化合物である。
【００１９】
【化３】
2021524883.tif 000005
ここで、
Ｘ１は、Ｓ、ＯまたはＮ（Ｒ１１）であり、
Ｒ９〜Ｒ１１は互いに同一または異なり、それぞれ独立して水素、重水素、シアノ基、ニトロ基、ハロゲン基、ヒドロキシ基、置換または非置換の炭素数１〜３０のアルキル基および置換または非置換の炭素数３〜３０のシクロアルキル基である。
【００２０】
前記置換されたアルキル基および置換されたシクロアルキル基は、水素、重水素、シアノ基、ニトロ基、ハロゲン基、ヒドロキシ基、炭素数１〜３０のアルキル基、炭素数１〜２０のシクロアルキル基、炭素数２〜３０のアルケニル基、炭素数２〜２４のアルキニル基、炭素数７〜３０のアラルキル基、炭素数６〜３０のアリール基、核原子数５〜６０のヘテロアリール基、炭素数６〜３０のヘテロアリールアルキル基、炭素数１〜３０のアルコキシ基、炭素数１〜３０のアルキルアミノ基、炭素数６〜３０のアリールアミノ基、炭素数６〜３０のアラルキルアミノ基、炭素数２〜２４のヘテロアリールアミノ基、炭素数１〜３０のアルキルシリル基、炭素数６〜３０のアリールシリル基、および炭素数６〜３０のアリールオキシ基からなる群より選択された１種以上の置換基で置換され、複数の置換基で置換される場合、これらは互いに同一または異なる。
【００２１】
前記オリゴマーは、エポキシアクリレートオリゴマー、Ｈ１２ジアンジグリシジルエーテル（４，４’−（１−メチルエチリデン）ビス（シクロヘキサノール）、（クロロメチル）オキシランを有するポリマー）およびこれらの混合物からなる群より選択され得る。
【００２２】
前記安定剤は、２，６−ジ−ｔｅｒｔ−ブチル−ｐ−クレゾール、ジエチルエタノールアミン、トリヘキシルアミン、ヒンダードアミン、有機リン酸塩、ヒンダードフェノール、およびこれらの混合物からなる群より選択され得る。
【００２３】
前記３Ｄプリンタ用高分子組成物は、ＵＶ硬化ポリウレタンオリゴマーを含み、前記ＵＶ硬化ポリウレタンオリゴマー１００重量部に対して、光開始剤１．５重量部〜１５重量部と、シランカップリング剤０．１重量部〜１．５重量部と、オリゴマー１５重量部〜４５重量部と、安定剤０．１重量部〜２重量部とを含み得る。
【００２４】
以下、本発明をさらに詳細に説明する。本発明の３Ｄプリントは、３Ｄデジタルデータを利用して素材を積層し、３次元物体を製造するプロセスのことをいう。本明細書においては、３Ｄプリント技術として、ＤＬＰ（Digital Light Processing）、ＳＬＡ（StereoLithography Apparatus）、およびポリジェット（PolyJet）方式を中心に述べるが、他の３Ｄプリント技術にも適用可能なものとして理解され得る。
【００２５】
本発明の光硬化型高分子は、光照射により硬化される物質として、架橋され網状構造に重合される高分子のことをいう。本明細書においてはＵＶ光を中心に述べるが、ＵＶ光に限定されず他の光に対しても適用可能である。
【００２６】
本発明の一実施例に係る３Ｄプリンタ用光硬化型高分子組成物は、下記化学式１で表されるＵＶ硬化ポリウレタンオリゴマーと、光開始剤と、シランカップリング剤と、オリゴマーと、安定剤とを含む。
【００２７】
【化４】
2021524883.tif 000006
【化５】
2021524883.tif 000007
ここで、
Ａは、前記化学式２で表される置換基であり、
＊は、結合される部分を意味し、
Ｒ１〜Ｒ８は互いに同一または異なり、それぞれ独立して置換または非置換の炭素数１〜２００のアルキレン基、置換または非置換の炭素数６〜２００のアリーレン基、置換または非置換の核原子数５〜２００のヘテロアリーレン基、および置換または非置換の炭素数３〜２００のシクロアルキレン基である。
【００２８】
前記置換されたアルキレン基、置換されたアリーレン基、置換されたヘテロアリーレン基、および置換されたシクロアルキレン基は、水素、重水素、シアノ基、ニトロ基、ハロゲン基、ヒドロキシ基、炭素数１〜３０のアルキル基、炭素数１〜２０のシクロアルキル基、炭素数２〜３０のアルケニル基、炭素数２〜２４のアルキニル基、炭素数７〜３０のアラルキル基、炭素数６〜３０のアリール基、核原子数５〜６０のヘテロアリール基、炭素数６〜３０のヘテロアリールアルキル基、炭素数１〜３０のアルコキシ基、炭素数１〜３０のアルキルアミノ基、炭素数６〜３０のアリールアミノ基、炭素数６〜３０のアラルキルアミノ基、炭素数２〜２４のヘテロアリールアミノ基、炭素数１〜３０のアルキルシリル基、炭素数６〜３０のアリールシリル基、および炭素数６〜３０のアリールオキシ基からなる群より選択された１種以上の置換基で置換され、複数の置換基で置換される場合、これらは互いに同一または異なる。
【００２９】
前記ＵＶ硬化ポリウレタンオリゴマーは、重量平均分子量１００００〜１００００００である高分子である。
【００３０】
より好ましくは、ＵＶ硬化ポリウレタンオリゴマーは、下記化学式３で表される化合物である。
【００３１】
【化６】
2021524883.tif 000008
ここで、
ｎおよびｍは互いに同一または異なり、それぞれ独立して１〜２００の整数であり、
Ａは、前記化学式１で定義した通りである。
【００３２】
より具体的には、ＵＶ硬化のために、ポリウレタンオリゴマーに光硬化官能基が結合された高分子化合物であり、前記光硬化官能基は前記化学式２で表される置換基である。
【００３３】
前記化学式２で表される置換基内の炭素同士の二重結合構造を含んでおり、前記炭素同士の二重結合によって光硬化作用を示し得る。
【００３４】
また、前記ＵＶ硬化ポリウレタンオリゴマーは、主鎖にポリウレタン構造を含み、前記ポリウレタン構造に光硬化官能基が結合され、前記ポリウレタン構造および光硬化官能基間の結合には、ウレタンリンカーにソフトセグメントを結合したリンカーおよびウレタンリンカーにハードセグメントを結合したリンカーを利用する。
【００３５】
前記ウレタンリンカーにソフトセグメントを結合したリンカーの場合、ソフトセグメントのフレキシブルな性質をともに利用することができ、ハードセグメントは熱抵抗性（Heat resistant）を示し得る。
【００３６】
つまり、ＵＶ硬化ポリウレタンオリゴマーに光硬化官能基を結合させ、リンカーとしてソフトセグメントおよびハードセグメントを利用することにより、常温でソフトな性質を有する炭素骨格を利用して、フレキシブル効果を示し得るだけでなく、常温でハードな性質を有する炭素骨格を利用いて、熱に強い性質をともに示し得る。
【００３７】
前記ＵＶ硬化ポリウレタンオリゴマーは、ハードな性質を有する炭素骨格を含むことによって、熱的性質、強度、弾性率、および伸び率のような物理的特性に優れた３Ｄプリント出力物を製造し得る。
【００３８】
また、ＵＶ硬化ポリウレタンオリゴマーは、ソフトな性質を有する炭素骨格を含むことによって、使用によって元の形状が変形されても、形状復元が可能な３Ｄプリント出力物を製造し得る。
【００３９】
一般に、３Ｄプリンタ用組成物は、３Ｄプリント出力物の物理的な特性を高めるために、ハードな性質を有する炭素骨格のみを含んで、出力物の物理的特性を高められるが、逆に、使用によって形状が変形すると、形状復元が不可であるため、多数回の使用が不可である問題がある。
【００４０】
また、３Ｄプリンタ用組成物が、ソフトな性質を有する炭素骨格のみを含む場合には、出力物の物理的特性が低く、出力物として使用可能な程度の熱的性質、強度、弾性率、および伸び率を示せない問題がある。
【００４１】
本発明における３Ｄプリンタ用組成物は、ＵＶ硬化ポリウレタンオリゴマーに、ハードな性質を有する炭素骨格およびソフトな性質を有する炭素骨格を含むことによって、熱的性質、強度、弾性率、および伸び率のような物理的特性に優れるのみならず、ソフトセグメントのフレキシブルな性質をともに利用することができ、使用によって形状が変形する場合には、形状を復元させ再利用が可能である。
【００４２】
前記光開始剤は、下記化学式４で表される化合物である。
【００４３】
【化７】
2021524883.tif 000009
ここで、
Ｘ１は、Ｓ、ＯまたはＮ（Ｒ１１）であり、
Ｒ９〜Ｒ１１は互いに同一または異なり、それぞれ独立して水素、重水素、シアノ基、ニトロ基、ハロゲン基、ヒドロキシ基、置換または非置換の炭素数１〜３０のアルキル基、および置換または非置換の炭素数３〜３０のシクロアルキル基である。
【００４４】
前記置換されたアルキル基および置換されたシクロアルキル基は、水素、重水素、シアノ基、ニトロ基、ハロゲン基、ヒドロキシ基、炭素数１〜３０のアルキル基、炭素数１〜２０のシクロアルキル基、炭素数２〜３０のアルケニル基、炭素数２〜２４のアルキニル基、炭素数７〜３０のアラルキル基、炭素数６〜３０のアリール基、核原子数５〜６０のヘテロアリール基、炭素数６〜３０のヘテロアリールアルキル基、炭素数１〜３０のアルコキシ基、炭素数１〜３０のアルキルアミノ基、炭素数６〜３０のアリールアミノ基、炭素数６〜３０のアラルキルアミノ基、炭素数２〜２４のヘテロアリールアミノ基、炭素数１〜３０のアルキルシリル基、炭素数６〜３０のアリールシリル基、および炭素数６〜３０のアリールオキシ基からなる群より選択された１種以上の置換基で置換され、複数の置換基で置換される場合、これらは互いに同一または異なる。
【００４５】
より好ましくは、下記化学式５で表される化合物である。
【化８】
2021524883.tif 000010
【００４６】
前記オリゴマーは、エポキシアクリレートオリゴマー、Ｈ１２ジアンジグリシジルエーテル（４，４’−（１−メチルエチリデン）ビス（シクロヘキサノール）、（クロロメチル）オキシランを有するポリマー）、およびこれらの混合物からなる群より選択され得る。
【００４７】
より具体的に、エポキシアクリレートオリゴマーは、フェニルエポキシ（メタ）アクリレートオリゴマー、ビスフェノールＡエポキシジ（メタ）アクリレートオリゴマー、脂肪族アルキルエポキシジ（メタ）アクリレートオリゴマー、および脂肪族アルキルエポキシトリ（メタ）アクリレートオリゴマーからなる群より１種以上選択される化合物を使用し得る。前記オリゴマーは、有機溶媒による膨潤（swelling）現象を低減するのみならず、表面硬度、耐摩耗性、耐熱性などを向上させ得る。
【００４８】
前記シランカップリング剤はより具体的に、３−メタクリルオキシプロピルトリメトキシシラン（3-Methacryloxypropyltrimethoxysilane）であるが、前記の例示に限定されない。
【００４９】
前記安定剤は、２，６−ジ−ｔｅｒｔ−ブチル−ｐ−クレゾール、ジエチルエタノールアミン、トリヘキシルアミン、ヒンダードアミン、有機リン酸塩、ヒンダードフェノール、およびこれらの混合物からなる群より選択され、より具体的に２，６−ジ−ｔｅｒｔ−ブチル−ｐ−クレゾールである。
【００５０】
熱的安定性、酸化安定性、貯蔵安定性、表面特性、流動特性、および工程特性などを向上させるために、例えば、レベリング剤、スリップ剤または安定剤などの通常の添加剤を含み得る。
【００５１】
前記３Ｄプリンタ用光硬化型高分子組成物は、ＵＶ硬化ポリウレタンオリゴマーを含み、前記ＵＶ硬化ポリウレタンオリゴマー１００重量部に対して、光開始剤１．５重量部〜１５重量部と、シランカップリング剤０．１重量部〜１．５重量部と、オリゴマー１５重量部〜４５重量部と、安定剤０．１重量部〜２重量部とを含み得る。前記シランカップリング剤は、前記使用範囲内で使用すると、顔料やフィラーなどの表面処理に使用した場合の樹脂との相溶性および密着強度を向上させ得る。前記オリゴマーは使用範囲を超えると、表面エネルギーが高くなり、モールドと樹脂との離型性が低下することとなり、表面硬度が高くなりモールドのスタンピング後の復元力のような表面特性の低下となるおそれがある。前記安定剤の場合、使用範囲内で使用すると、周りの硬化を減少させ、強度を高められる。
【発明の効果】
【００５２】
本発明の３Ｄプリンタ用光硬化型高分子組成物によると、熱的性質、強度、弾性率、および伸び率のような物理的特性に優れた３Ｄプリント出力物を製造し得る。
【００５３】
また、３Ｄプリント出力物の使用によって元の形状が変形されても、形状復元が可能な３Ｄプリント出力物を製造し得る３Ｄプリンタ用高分子組成物である。
【図面の簡単な説明】
【００５４】
【図１】図１は、本発明の一実施例に係る高分子組成物を利用した３Ｄプリント出力物に関する写真である。
【図２】図２は、本発明の一実施例に係る３Ｄプリント出力物の引張試験結果のグラフである。
【図３】図３は、本発明の一実施例に係る３Ｄプリント出力物の曲げ試験結果のグラフである。
【図４】図４は、本発明の一実施例に係る３Ｄプリント出力物の圧縮試験結果のグラフである。
【発明を実施するための形態】
【００５５】
本発明は、下記化学式１で表されるＵＶ硬化ポリウレタンオリゴマーと、光開始剤と、シランカップリング剤と、オリゴマーと、安定剤とを含む３Ｄプリンタ用光硬化型高分子組成物に関するものである。
【００５６】
【化９】
2021524883.tif 000011
【化１０】
2021524883.tif 000012
ここで、
Ａは、前記化学式２で表される置換基であり、
＊は、結合される部分を意味し、
Ｒ１〜Ｒ８は互いに同一または異なり、それぞれ独立して置換または非置換の炭素数１〜２００のアルキレン基、置換または非置換の炭素数６〜２００のアリーレン基、置換または非置換の核原子数５〜２００のヘテロアリーレン基、および置換または非置換の炭素数３〜２００のシクロアルキレン基である。
【００５７】
前記置換されたアルキレン基、置換されたアリーレン基、置換されたヘテロアリーレン基、および置換されたシクロアルキレン基は、水素、重水素、シアノ基、ニトロ基、ハロゲン基、ヒドロキシ基、炭素数１〜３０のアルキル基、炭素数１〜２０のシクロアルキル基、炭素数２〜３０のアルケニル基、炭素数２〜２４のアルキニル基、炭素数７〜３０のアラルキル基、炭素数６〜３０のアリール基、核原子数５〜６０のヘテロアリール基、炭素数６〜３０のヘテロアリールアルキル基、炭素数１〜３０のアルコキシ基、炭素数１〜３０のアルキルアミノ基、炭素数６〜３０のアリールアミノ基、炭素数６〜３０のアラルキルアミノ基、炭素数２〜２４のヘテロアリールアミノ基、炭素数１〜３０のアルキルシリル基、炭素数６〜３０のアリールシリル基、および炭素数６〜３０のアリールオキシ基からなる群より選択された１種以上の置換基で置換され、複数の置換基で置換される場合、これらは互いに同一または異なる。
【実施例】
【００５８】
以下、本発明が属する技術分野において通常の知識を有する者が容易に実施できるよう、本発明の実施例について詳細に説明する。しかし、本発明は、様々な異なる形態で実現されることができ、ここに説明する実施例に限定されない。
【００５９】
［調製例：３Ｄプリンタ用光硬化型高分子組成物の調製］
下記化学式３で表されるＵＶ硬化ポリウレタンオリゴマーと、下記化学式５で表される光開始剤と、３−メタクリルオキシプロピルトリメトキシシランと、エポキシアクリレートオリゴマーと、２，６−ジ−ｔｅｒｔ−ブチル−ｐ−クレゾールとを混合して、３Ｄプリンタ用光硬化型高分子組成物を調製した。前記高分子組成物の調製に使用されたオリゴマーなどは購入して利用しており、構成成分の含有量は、下記表１の通りである。
【００６０】
【化１１】
2021524883.tif 000013
【化１２】
2021524883.tif 000014
【化１３】
2021524883.tif 000015
ここで、
Ａは、化学式２で表される置換基であり、ｎおよびｍは互いに同一または異なり、それぞれ独立して１〜２００の整数である。
【００６１】
【表１】
2021524883.tif 000016
【００６２】
［実験例：物性評価実験］
１．試験条件
１−１．引張試験
試験方法：ＡＳＴＭ  Ｄ６３８
試験機器：万能試験機（Universal Testing Machine）
試験速度：５０ｍｍ／ｍｉｎ
グリップ間の距離：１１５ｍｍ
ロードセル：３０００Ｎ
弾性区間：（０．０５〜０．２５）％
降伏点：０．２％オフセット
試験環境：（２３±２）℃、（５０±５）％Ｒ．Ｈ．
【００６３】
１−２．曲げ試験
試験方法：ＡＳＴＭ  Ｄ７９０
試験機器：万能試験機
試験速度：１．４ｍｍ／ｍｉｎ
支点間距離：５５ｍｍ
ロードセル：２００Ｎ
弾性区間：（０．０５〜０．２５）％
試験環境：（２３±２）℃、（５０±５）％Ｒ．Ｈ．
【００６４】
１−３．ＩＺＯＤ衝撃強度
試験方法：ＡＳＴＭ  Ｄ２５６
ノッチ部の深さ：２．５４ｍｍ（依頼者加工）
試験環境：（２３±２）℃、（５０±５）％Ｒ．Ｈ．
【００６５】
１−４．圧縮試験
試験方法：ＡＳＴＭ  Ｄ６９５
試験速度：１．３ｍｍ／ｍｉｎ
ロードセル：３００００Ｎ
試験環境：（２３±２）℃、（５０±５）％Ｒ．Ｈ．
【００６６】
１−５．デュロメータ（Durometer）硬度
試験方法：ＡＳＴＭ  Ｄ２２４０
試験環境：（２３±２）℃、（５０±５）％Ｒ．Ｈ．
【００６７】
１−６．熱変形温度
試験方法：ＡＳＴＭ  Ｄ６４８
試験荷重：０．４５ＭＰａ
昇温速度：２℃／ｍｉｎ
【００６８】
２．試験結果
前記実験は、韓国高分子試験研究所に依頼して実験を行っており、試験片は前記表１のＳ１０〜Ｓ５０の高分子組成物を３Ｄプリンタにより図１の試験片として出力して提供した。
【００６９】
比較実験を行なうために、Ｎｅｘｔ  Ｄｅｎｔ社の製品、ＡＢＳ素材、およびＰＣ素材を利用して試験片を製造し、Ｓ５０との比較実験の結果を確認しており、その結果は下記表２の通りである。
【００７０】
【表２】
2021524883.tif 000017
【００７１】
前記表２に示すように、従来の市販されている製品と比較して、Ｓ５０は低い粘度を示し取り扱いが容易であるのに対し、引張試験および曲げ試験においては相対的に優れた効果を示すことを確認した。
【００７２】
Ｓ１０〜Ｓ６０に対して、圧縮強度、引張強度、降伏強度、曲げ強度、曲げ弾性率、伸び率、および熱変形温度を測定した。
【００７３】
【表３】
2021524883.tif 000018
【００７４】
前記表３に示すように、Ｓ１０〜Ｓ６０の物性評価の結果、Ｓ１０およびＳ６０は、試料の最大荷重、引張強度、降伏強度、標点距離、最大変位、伸び率、および弾性率が相対的に低いものと確認された。
【００７５】
Ｓ２０およびＳ３０の場合、熱変形温度が５２℃〜５８℃程度で出力物が使用によって変形される場合、５２℃〜５８℃の水で原形に復元可能であり、圧縮強度、引張強度、弾性率などにおいて優れた効果を示すことを確認した。
【００７６】
Ｓ４０およびＳ５０の場合は、Ｓ２０およびＳ３０に比べて熱変形温度は高いが、他の物性においてより優れた効果を示すことを確認した。
【００７７】
前記Ｓ２０〜Ｓ５０に対する物性の差は、構成成分の含有量に応じて差を示すもので、３Ｄプリンタにより印刷した出力物の使用用途に応じて、好適な高分子組成物を選択して使用することが可能であると言える。
【００７８】
以上において、本発明の好ましい実施例について詳細に説明したが、本発明の権利範囲はこれに限定されるものではなく、以下の請求の範囲で定義している本発明の基本概念を利用した当業者の様々な変形および改良形態もまた本発明の権利範囲に属するものである。
【産業上の利用可能性】
【００７９】
本発明は、３Ｄプリンタ用光硬化型高分子組成物であって、より具体的には、３Ｄプリントに適用し得る形態の光硬化型高分子であり、これを利用して３Ｄプリントをすることにより、熱的性質、強度、弾性率、および伸び率のような物理的特性に優れ、形状復元が可能な３Ｄプリント出力物を製造し得る３Ｄプリンタ用光硬化型高分子組成物に関するものである。
【図１】
2021524883.tif 000022
【図２】
2021524883.tif 000023
【図３】
2021524883.tif 000024
【図４】
2021524883.tif 000025
【国際調査報告】
2021524883.tif 000026
2021524883.tif 000027
2021524883.tif 000028
2021524883.tif 000029